(57)【要約】【課題】  良好な重合体可塑化効果を得ることができる重合体成型装置用スクリューを提供する。【解決手段】  重合体成型装置用のスクリュー２１を、少なくとも一部分のフライト２１−２の間隔が軸側から先端側に進むに従って狭くなるようにした。【選択図】      図２
2005096119.tif 000002
【特許請求の範囲】
【請求項１】
少なくとも一部分のフライトの間隔が軸側のフライトの間隔よりも狭くなっていることを特徴とする重合体成型装置用スクリュー。
【請求項２】
前記少なくとも一部分のフライトの間隔は、軸側から先端側に進むに従って狭くなることを特徴とする請求項１に記載の重合体成型装置用スクリュー。
【請求項３】
請求項１または２に記載されたスクリューを搭載した重合体射出成型装置。
【請求項４】
請求項１または２に記載されたスクリューを搭載した重合体押出成型装置。
【請求項５】
請求項１または２に記載されたスクリューを搭載した重合体ブロー成型装置。
【請求項６】
少なくとも一部分のフライトの高さが軸側のフライトの高さよりも低くなっていることを特徴とする重合体成型装置用スクリュー。
【請求項７】
前記少なくとも一部分のフライトの高さは、軸側から先端側に進むに従って低くなることを特徴とする請求項６に記載の重合体成型装置用スクリュー。
【請求項８】
請求項６または７に記載されたスクリューを搭載した重合体押出成型装置。
【請求項９】
請求項６または７に記載されたスクリューを搭載した重合体ブロー成型装置。
【請求項１０】
少なくとも一部分のフライトが不等比ピッチであることを特徴とするスクリューを搭載した重合体用二軸押出成型装置。
【発明の詳細な説明】
【技術分野】
【０００１】
本発明は、効率的な重合体の可塑化を実現することを可能とする重合体成型装置用スクリュー及びこれを搭載した重合体成型装置に関する。
【背景技術】
【０００２】
光・レーザー技術の発展に伴い、従来、ガラス等の透明材料が使われていた光学レンズ、プリズム、導光体等の光学部材に、透明重合体材料が用いられるようになった。重合体製の光学部材は、ガラスに比べて軽量であり、かつ、ガラスでは困難であった非曲面あるいは複雑化した微細形状の光学部材を、簡便に大量生産できる利点がある。
【０００３】
現状、これら重合体製の光学部材を使用した光学機器は、以前と比べ格段に軽量化・小型化されてきた。
【０００４】
例えば、高性能カメラに搭載される望遠レンズ用光学レンズは、従来は曲面ガラスを複数枚重ねて使用していたため、望遠レンズが大型化、重量化し、取り扱いにくかった。しかし、非曲面重合体レンズを使用することによりレンズの枚数を大幅に削減することが可能になり、望遠レンズが軽量かつ小型化され、誰にでも簡単に取り扱えるようになった。
【０００５】
一方、最近需要が拡大している平板液晶ディスプレイにも、複雑な形状をした重合体製光学シートあるいは光学板が使用されている。これら透明重合体による光学部材がなければ、平板液晶ディスプレイの薄肉化、軽量化は不可能である。特に、最近急激に需要が拡大した画面対角が２８インチ以上の大型平板液晶ディスプレイは、現状ディスプレイの主流であるＣＲＴより、圧倒的に薄型で、かつ軽量であることが特徴であり、持ち運びが容易で、壁にかけることができ、室内の省スペース化を実現できる画期的なディスプレイである。このような大型平板液晶ディスプレイの薄型化、軽量化が実現したのも、透明重合体による光学部材が存在するからである。
【０００６】
このように、透明重合体の光学部材への適用例は、飛躍的に向上している。
【０００７】
透明重合体の光学部材は、射出成型、押出成型等、通常の重合体成型装置を用いて、加熱溶融・注型・冷却固化の工程を経て作製される。
【０００８】
最近の重合体製光学部材は、ますます薄型化、大型化、表面形状が微細化しており、計算された光学形状を実現するためには、成型前に重合体を、良好に可塑化する必要がある。特に、成型品の性能や外観に大きく影響する、成型体中の気泡やボイド、未溶融重合体ゲルなどの、可塑化が不十分であるために生じる不良を抑えるために、成型装置中で十分に可塑化する必要がある。
【０００９】
重合体を良好に可塑化するために、成型装置用のスクリューは、長尺化してきた。しかし、長尺化することで、成型装置が大型化し、設備を導入する建屋が巨大化する問題が生じてきた。
【００１０】
また、スクリューが長尺化することで、スクリューが重くなり、かつ、重心が中央部に来るためバランスが悪くなる。
【００１１】
通常、スクリューはシリンダー内に水平に配置されることが多く、軸側で片持ち支持するため、スクリューが長いと軸部への負担が大きくなる。加えて、スクリュー先端部分の回転偏芯が大きくなり、特に成型装置始動直後の最も負荷がかかる時にシリンダーに接触する機会が多くなり、スクリューあるいはシリンダーの削れによる成型品内への異物混入や装置寿命が短くなる問題が生じてきた。これは、以下の理由による。つまり、成型装置は、通常、シリンダー内に溶融重合体を充填したまま停止される。再稼働時にはシリンダーに設置されたヒーターによりシリンダー内で冷却固化した重合体を再加熱するが、熱伝導率が悪いために重合体の粘度の高い状態で始動することとなり、スクリュー先端部分の回転偏芯が大きくなる。
【００１２】
このような問題が生じるのは、現在使用されているスクリューのフライト間隔が一定であるためと考えられる。スクリューの一部に、傾斜角が変わったフライトを組みこむ場合があるが、このようなフライトを組み込まれた区域では、フライト間隔が一定になる。
【００１３】
ところで、重合体に添加剤を混入するために、スクリューを二本用いた、いわゆる二軸押出成型装置が使用される。このような二軸押出成型装置では、通常、スクリューがぶつからないようにするために、距離を離してスクリューを配置したり、同じピッチのスクリューを用いたりする（例えば、非特許文献１参照）。
【００１４】
しかし、これでは十分な可塑化効果が得られず、添加剤を分散するために、前述同様な長いスクリューが必要となる。
【非特許文献１】実用プラスチック成形加工辞典編集委員会編集『実用プラスチック成形加工辞典』株式会社産業調査会事典出版センター出版、１９９７年６月３０日、ｐ１７６−１８０
【発明の開示】
【発明が解決しようとする課題】
【００１５】
本発明の課題は、スクリュー形状を工夫することで、良好な重合体可塑化効果を得ることができる重合体成型装置用スクリュー、及びそれを用いた重合体成型装置を提供することにある。
【００１６】
本発明の具体的な課題は、スクリューを長くしなくても長いものと同様な重合体可塑化効果を得ることができる重合体成型装置用スクリュー、及びそれを用いた重合体成型装置を提供することにある。
【課題を解決するための手段】
【００１７】
本発明の一態様によれば、少なくとも一部分のフライトの間隔が軸側のフライトの間隔よりも狭くなっていることを特徴とする重合体成型装置用スクリューあるいはそのスクリューを搭載した重合体成型装置が得られる。
【００１８】
なお、前記少なくとも一部分のフライトの間隔は、軸側から先端側に進むに従って狭くなることが好ましい。
【００１９】
ここで用いられるフライトの間隔が狭くなるとは、スクリューのピッチが小さくなると言うことである。また、軸側とは、スクリューを保持し回転させる駆動部側のことであり、重合体の流れで考えると上流側になる。一方、先端側とは、スクリューヘッド側、つまり重合体の流れで考えると重合体が排出される下流側のことである。
【００２０】
フライトの間隔は、スクリュー全体において、軸側から先端側に進むにつれて狭くなることが好ましいが、スクリューの全長にわたってそうなっている必要はなく、少なくとも一部分がそうなっていれば、効果は発現する。
【００２１】
軸側から先端側に進むにつれて狭くなるフライト間隔を持つ部分は、スクリュー全体の２０％以上、好ましくは５０％以上、より好ましくは８０％であり、１００％の時が一番効果がある。
【００２２】
フライト間隔は、特に規定はないが、先端部と軸部の差が大きければ大きいほど効果的である。
【００２３】
本発明の別の態様によれば、少なくとも一部分のフライトの高さが軸側のフライトの高さよりも低くなっていることを特徴とする重合体成型装置用スクリューあるいはそのスクリューを搭載した重合体成型装置が得られる。
【００２４】
この態様においても、前記少なくとも一部分のフライトの高さは、軸側から先端側に進むに従って低くなることが好ましい。
【００２５】
スクリューが前後に移動しない押出成型装置やブロー成型装置においては、スクリューを収容しているシリンダーを先端部に向けて狭くなるようテーパー化し、その角度に合わせてフライトの高さを、軸部より先端部が低くなるように設定することで、より効率的な可塑化効果が得られる。
【００２６】
また、スクリューの重心を軸側に近くすることができるので、スクリューの回転が安定になる。
【００２７】
テーパー部分は、効果的な可塑化効果を得るため、スクリュー全体の２０％以上、好ましくは５０％以上、より好ましくは８０％以上であり、１００％の時が一番効果的である。
【００２８】
フライトの高さは、特に規定はないが、先端部と軸部の差が大きければ大きいほど効果的である。
【００２９】
本発明の更に別の態様によれば、少なくとも一部分のフライトが不等比ピッチであることを特徴とするスクリューを搭載した重合体用二軸押出成型装置が得られる。
【発明の効果】
【００３０】
本発明によれば、本発明のスクリューを搭載した重合体成型装置を用いることで、重合体の可塑化効率が高くなり、通常の重合体成型装置と比べ、装置を小型化できるだけでなく、重合体の混練効果も高くすることができる。
【００３１】
加えて、少なくとも一部分のフライトの間隔あるいは高さが軸側のフライトの間隔あるいは高さよりも小さくなっていることにより、この部分で重合体は圧縮されることとなり、重合体を投入するホッパー側で重合体に空気あるいはその他のガスが混入していたとしても上記の圧縮作用により、混入していた空気あるいはその他のガスはスクリューの軸側に戻される。その結果、成型品におけるボイドの発生を抑制することができる。
【００３２】
更に、スクリューの重心を軸側に近くすることができるので、スクリューの回転が安定になる。
【発明を実施するための最良の形態】
【００３３】
本発明者らは、重合体成型を効率化し、重合体成型装置を小型化、軽量化する検討をしている過程において、スクリュー形状が、重合体可塑化過程において重要であることを突き止め、本発明に想到した。
【００３４】
以下に、本発明の実施の形態を説明する。
【００３５】
図１は請求項１に記載された本発明の第１の実施の形態にかかるスクリューを搭載した重合体射出成型装置の一例を示す。図１において、スクリュー以外の重合体射出成型装置の構成は従来のものと同じと考えて良く、その概略を説明する。本重合体射出成型装置は、型締装置１０と射出装置２０とに大別される。
【００３６】
型締装置１０は、固定金型と可動金型とを備えた金型部１１、可動金型を駆動して型締を行う型締機構１３、成型品エジェクト機構１５等を備えている。ここでは、型締機構１３としてトグル式型締機構を示しているが、これに限定されないことは言うまでも無い。
【００３７】
一方、射出装置２０は、本発明によるスクリュー２１を収容したシリンダー２２、スクリュー２１の軸側寄りにおいてシリンダー（加熱シリンダー）２２内に重合体（樹脂材料）を供給するための投入ホッパー２３、重合体の可塑化、計量のためにスクリュー２１を回転させるためのスクリュー回転用モーター２４、計量によってシリンダーヘッド２２−１側に貯留された溶融重合体をノズル２２−２を通して金型部１１のキャビティ内に射出（注型）するためにスクリュー２１をその軸方向に駆動するための射出用モーター２５等を備える。
【００３８】
図２は、図１に示されたスクリュー２１の一例を示す。図２において、スクリュー２１は、芯棒２１−１の周囲にフライト２１−２が設けられて成り、先端側にはスクリューヘッド２１−３と溶融重合体の逆流を防止するための逆流防止リング２１−４が設けられている。特に、本形態にかかるスクリュー２１においては、軸側から先端側に進むに従ってフライト２１−２の間隔（スクリューのピッチ）が狭くなるようにしている。つまり、先端側のフライト間隔ＰA と軸側のフライト間隔ＰB との関係が、ＰA ＜ＰB である。前述した通り、軸側というのは駆動部側のことであり、先端側というのはスクリューヘッド側のことである。
【００３９】
なお、図示されたスクリュー２１は、通常使用されるステンレス鋼、炭素鋼等、あるいは通常使用される鋼材で構成されている。また、重合体の劣化を防ぐため、スクリュー２１の表面、場合によってはシリンダー２２の内面もアルミナや酸化クロムで覆われていることが好ましい。
【００４０】
さて、スクリュー以外については上記の構成を持つ射出成型装置を用い、スクリューを本発明によるものを使用した場合と従来品のものを使用した場合とに変えて成型試験を行い、成型品中の気泡、ボイドの数を調査した。
【００４１】
勿論、スクリューの長さが異なる場合、シリンダーも交換して、成型試験を行った。
【００４２】
使用した射出成型装置は、一般的に使用される型締力３５０ｔのものを用い、対角が１７インチ、厚さが１ｍｍであるシクロオレフィン製透明板を成型し、評価を行った。
【００４３】
本発明によるスクリュー２１の全長は６００ｍｍであり、フライト間隔は、軸部のフライト間隔ＰB が３００ｍｍであり、先端に行くに従って等比で小さくなり、先端部のフライト間隔ＰA は５ｍｍであった。
【００４４】
比較のために、フライト間隔が１００ｍｍと一定である、全長１０００ｍｍと６００ｍｍの従来品によるスクリュー（スクリューＳ1000、スクリューＳ600 と呼ぶ）を使用した。
【００４５】
使用したスクリューは、全て直接酸化アルミナ処理が施された。
【００４６】
成型温度は、全て３８０℃で行われた。
【００４７】
シリンダー中は、酸素、水分濃度がそれぞれ１ｐｐｂ以下の高純度窒素でパージされ、完全に酸素や水分を遮断した。
【００４８】
成型品中の気泡、ボイドの数は、目視で確認できるもののみをカウントした。
【００４９】
評価の結果、スクリュー２１とスクリューＳ1000で成型した成型品中の気泡、ボイドの数は、それぞれ０であった。一方、スクリューＳ600 で成型した成型品中の気泡、ボイドの数は、２０個以上であった。
【００５０】
このような結果から、本発明によるスクリュー２１によれば、全長が６００ｍｍと短いにもかかわらず、全長の長い１０００ｍｍの従来品と同等の効果を得ることができることが明らかとなった。
【００５１】
なお、フライト間隔は、スクリュー全体において、軸側から先端側に進むにつれて狭くなることが好ましいが、全体がそうなっている必要はなく、少なくとも一部分がそうなっていれば、効果は発現する。スクリューの一部分のみについて本発明を適用する場合には、この部分は重合体がペレット（固体）から溶融状態（液状）に相変化する中央部（可塑部）にあることが好ましい。また、軸側から先端側に進むにつれて狭くなるフライト間隔を持つ部分は、スクリュー全体の２０％以上、好ましくは５０％以上、より好ましくは８０％であり、勿論、１００％の時が一番効果がある。フライト間隔は、特に規定はないが、先端部と軸部の差が大きければ大きいほど効果的である。更に言えば、少なくとも一部分のフライトの間隔が軸側のフライトの間隔よりも狭くなっている場合であっても効果は発現する。
【００５２】
いずれにしても、上記のような効果が得られるのは、フライト間隔が軸側から先端側に進むにつれて狭くなる部分がスクリューに存在することから、溶融された重合体が先端側に送られるにつれて圧縮される度合いが定間隔のフライトの場合に比べて大きくなり、溶融重合体の粘度が均一になるからであると考えられる。そして、フライト間隔が狭くなっていることから間隔を狭くした分だけスクリュー長を短くできる。換言すれば、フライトの枚数が従来品と同じであるとすれば、フライト間隔を狭くした分だけスクリュー長が短くなると言える。
【００５３】
上記の形態は、本発明を重合体射出成型装置に適用した場合であるが、本発明は重合体射出成型装置に限らず、後述される重合体押出成型装置のスクリューは勿論のこと、重合体ブロー成型装置のスクリューに適用した場合にも同等の効果が得られることは言うまでも無い。
【００５４】
図３は、請求項５に記載された本発明の第２の実施の形態にかかるスクリューを搭載した重合体押出成型装置の一例を示す。この重合体押出成型装置については、シリンダー（加熱シリンダー）、スクリュー以外の構成については従来の重合体押出成型装置と同じと考えて良い。
【００５５】
図３において、本重合体押出成型装置は、押出し部３０を備える。押出し部３０は、本発明によるスクリュー３１を収容したシリンダー３２、スクリュー３１の軸側寄りにおいてシリンダー３２内に重合体（樹脂材料）を供給するための投入ホッパー３３、重合体の可塑化のためにスクリュー３１を回転させるための回転用モーター３４等を備え、溶融重合体をシリンダーヘッド３２−１におけるノズル、ダイ３５を通して、例えばフィルム状にして押し出す。押し出された重合体は、冷却用バス３６で冷却され、巻き取り機３７で巻き取られる。
【００５６】
図４は、図３に示された押出し部３０を拡大して示す。後述するように、スクリュー３１は、そのフライトの高さが軸側から先端側に進むに従って低くなるようにされているので、シリンダー３２の内径もスクリュー３１のフライトの高さに応じて軸側から先端側に進むに従って小さくなるようにされている。
【００５７】
図５は、図４に示されたスクリュー３１の一例を示す。図５において、スクリュー３１は、芯棒３１−１の周囲にフライト３１−２が設けられて成り、先端側にはスクリューヘッド３１−３が設けられている。特に、本形態にかかるスクリュー３１においては、軸側から先端側に進むに従ってフライト３１−２の高さが小さくなるようにしている。つまり、先端側のフライト高さＨA と軸側のフライト高さＨB との関係が、ＨA ＜ＨB である。
【００５８】
なお、図示されたスクリュー３１は、通常使用されるステンレス鋼、炭素鋼等、あるいは通常使用される鋼材で構成される。また、重合体の劣化を防ぐため、スクリュー３１の表面、場合によってはシリンダー３２の内面もアルミナや酸化クロムで覆われていることが好ましい。
【００５９】
さて、シリンダー、スクリュー以外については上記の構成を持つ押出成型装置を用い、スクリューを本発明によるものを使用した場合と従来品のものを使用した場合とに変えて成型試験を行い、厚さ３０ミクロンのフィルムを作成した。
【００６０】
勿論、スクリューの形状が異なる場合、シリンダーも交換して、成型試験を行った。
【００６１】
使用したスクリュー３１の全長は５００ｍｍであり、フライト３１−２の高さは、軸部の高さＨB が２０ｍｍであり、先端に行くに従って等比で小さくなり、先端部の高さＨA は３ｍｍであった。なお、芯棒３１−１の直径は５０ｍｍであり、フライトの直径で言えば、軸部側が９０ｍｍ、先端部側が５６ｍｍである。
【００６２】
比較のために、フライトの高さが１０ｍｍと一定である、全長１０００ｍｍと５００ｍｍの従来品のスクリュー（スクリューＳＳ1000、スクリューＳＳ500 ）を使用した。なお、芯棒の直径は４０ｍｍであり、フライトの直径で言えば、軸部側、先端部側共に６０ｍｍである。
【００６３】
使用したスクリューは、全て直接酸化アルミナ処理が施された。
【００６４】
成型温度は、全て３００℃で行われた。
【００６５】
シリンダー中は、酸素、水分濃度がそれぞれ１ｐｐｂ以下の高純度窒素でパージされ、完全に酸素や水分を遮断した。
【００６６】
重合体は、シクロオレフィン重合体を使用した。
【００６７】
成型されたフィルムは、目視で粒状透明異物を観察し、その数を数えることで評価した。
【００６８】
本第２の形態によるスクリュー３１と従来品のスクリューＳＳ1000で成型した成型品中の透明異物の数は、それぞれ１０個以下であった。一方、従来品のスクリューＳＳ500 で成型した成型品中の透明異物の数は、５０個以上であった。
【００６９】
このフィルムの異物を含んだ一部をシクロヘキサンに溶解したところ、溶解したため、この異物は、可塑化不足による未溶融重合体であることが判明した。
【００７０】
このような結果から、本発明によるスクリュー３１によれば、全長が５００ｍｍと短いにもかかわらず、全長の長い１０００ｍｍの従来品と同等の効果を得ることができることが明らかとなった。
【００７１】
以上のように、射出成型装置とは異なり、スクリュー３１が前後に移動しない押出成型装置やブロー成型装置においては、シリンダー３２を先端部に向けて内径が小さくなるようテーパー化し、その角度に合わせてフライト３１−２の高さを、軸部より先端部が低くなるように設定することで、より効率的な可塑化効果が得られる。
【００７２】
テーパー部分は、効果的な可塑化効果を得るため、スクリュー全体の２０％以上、好ましくは５０％以上、より好ましくは８０％以上であり、勿論、１００％の時が一番効果的である。また、少なくとも一部分のフライトの高さが軸側のフライトの高さよりも低くなっている場合であっても効果は発現する。フライトの高さは、特に規定はないが、先端部と軸部との差が大きければ大きいほど効果的である。
【００７３】
本形態においても、上記のような効果が得られるのは、フライトの高さが軸側から先端側に進むにつれて低くなる部分がスクリューに存在することから、溶融された重合体が先端側に送られるにつれて圧縮される度合いが同じ高さのフライトの場合に比べて大きくなり、溶融重合体の粘度が均一になるからであると考えられる。その結果、スクリュー長を短くしてもスクリュー長の大きな従来品と同じ効果が得られる。
【００７４】
本第２の形態によるスクリューは、重合体押出成型装置のみならず、重合体ブロー成型装置にも適用可能である。
【００７５】
図６は、請求項８に記載された、本発明の第３の実施の形態にかかる重合体用二軸押出成型装置における二軸スクリューの一部を破断図にて示す。図６から明らかなように、２つのスクリュー６１、６２のフライト６１−２、６２−２が不等比ピッチで形成されている。なお、スクリュー６１、６２は互いにかみ合っているので、互いに対応し合う部分は、例えば図６に示すように、フライトが互いにぶつかり合わないように設計されている。言い換えれば、スクリュー６１、６２のフライトは、互いにぶつかり合わないように形成されていれば、形状は特に限定されない。
【００７６】
図示されたスクリュー６１、６２は、通常使用されるステンレス鋼、炭素鋼等、あるいは通常使用される鋼材で構成される。また、重合体の劣化を防ぐため、スクリュー６１、６２の表面はアルミナや酸化クロムで覆われていることが好ましい。
【００７７】
本発明による二軸スクリューを搭載した二軸押出成型装置と、従来品の二軸スクリュー、つまり等比ピッチのフライトを持つ二軸スクリューを搭載した二軸押出成型装置とを用い、重合体と添加剤の混練試験を行った。
【００７８】
本発明によるスクリュー６１、６２は、図６の断面形状を持つ、長さ１０００ｍｍのスクリューを使用した。
【００７９】
比較のために、通常使用される同形状の二軸スクリューで構成される、長さ１０００ｍｍのスクリュー（スクリューＳＷ1000と呼ぶ）を使用した。
【００８０】
重合体はシクロオレフィン重合体を用い、添加剤として、カーボンブラックを０．０００１ｗｔ％添加されるよう添加した。
【００８１】
使用したスクリューは、全て直接酸化アルミナ処理が施された。
【００８２】
成型温度は、全て３００℃で行われた。
【００８３】
シリンダー中は、酸素、水分濃度がそれぞれ１ｐｐｂ以下の高純度窒素でパージされ、完全に酸素や水分を遮断した。
【００８４】
成型品は、ペレット化され、そのペレットを一つずつ１００個を熱プレスでシート化し、目視によりカーボンブラックの分散状態を調べた。
【００８５】
本第３の形態によるスクリュー６１、６２を用いた場合は、１００個のペレットから成型されたシート中に、均一にカーボンブラックが混入し、きれいに分散していた。しかし、従来品によるスクリューＳＷ1000を用いた場合、カーボンブラックが混入したシートと混入していないシートが存在し、カーボンブラックが存在したシートには、多量のカーボンブラックの塊が見受けられた。
【００８６】
この結果から、本発明による不等比ピッチのフライトを持つ二軸スクリューの有効性が明らかとなった。
【００８７】
上記の効果も、本形態におけるスクリューには不等比ピッチのフライト部分が存在することから、溶融された重合体の圧縮される度合いが等ピッチのフライトの場合に比べて大きくなり、溶融重合体の粘度が均一になるからであると考えられる。
【００８８】
なお、本発明による成型装置において使用される重合体としては、熱可塑性樹脂に限らず、例えば熱硬化性樹脂等も使用可能である。
【産業上の利用可能性】
【００８９】
本発明は、電動式、油圧式等の別を問わず、重合体の可塑化、混練のためのスクリューを搭載した重合体成型装置全般、例えば射出成型装置、押出成型装置、ブロー成型装置へ適用することでその効果を発揮する。
【図面の簡単な説明】
【００９０】
【図１】本発明の第１の実施の形態にかかるスクリューを搭載した、重合体射出成型装置の一例を示した図である。
【図２】図１に示されたスクリューの一例を示した図である。
【図３】本発明の第２の実施の形態にかかるスクリューを搭載した、重合体押出成型装置の一例を示した図である。
【図４】図３に示された押出し部を拡大して示した図である。
【図５】図４に示されたスクリューの一例を示した図である。
【図６】本発明の第３の実施の形態にかかる二軸押出成型装置用の二軸スクリューの一部を破断して示した図である。
【符号の説明】
【００９１】
１０    型締装置
１１    金型部
１３    型締機構
１５    成型品エジェクト機構
２０    射出装置
２１、３１、６１、６２    スクリュー
２１−２、３１−２、６１−２、６２−２    フライト
２２、３２    シリンダー
２３、３３    投入ホッパー
２４    計量用モーター
２５    射出用モーター
３０    押出し部
３４    回転用モーター
３５    冷却バス
３７    巻き取り機
【図１】
2005096119.tif 000003
【図２】
2005096119.tif 000004
【図３】
2005096119.tif 000005
【図４】
2005096119.tif 000006
【図５】
2005096119.tif 000007
【図６】
2005096119.tif 000008